СПОСОБ ПОЛУЧЕНИЯ ПОРОШКОВОГО ЦИНКСУЛЬФИДНОГО ЭЛЕКТРОЛЮМИНОФОРА

4
Способ получения порошкового цинксульфидного электролюминофора, включающий прокаливание исходной шихты, содержащей сульфид цинка ZnS, серу S, хлорид аммония NHCl, с добавлением активатора меди в виде хлорида CuCl, при температуре 950°C в течение 90 мин в кварцевых тиглях с последующим размалыванием и просеиванием целевого продукта, отличающийся тем, что до прокаливания дополнительно проводят плазмообработку исходной шихты, воздействуя на нее плазмой различных плазмообразующих газов.